(57)【要約】【課題】可視光の波長領域のみならず、赤外光の波長領域において高透明性を示す導電膜を形成するための酸化インジウム系粒子を提供すること。【解決手段】本発明のスズ・アンチモンドープ酸化インジウム粒子は、Ｓｎ／Ｉｎのモル比が０．１〜０．３で、Ｓｂ／Ｉｎのモル比が０．０３〜０．４である。この粒子は、インジウム塩及びスズ塩を含む水溶液にアルカリを添加し、次いでこの液に、アンチモン塩及び酸を含む水溶液を添加し、それによって生成した沈殿物を大気中で焼成して得られたものである。【選択図】なし【特許請求の範囲】
【請求項１】
Ｓｎ／Ｉｎのモル比が０．１〜０．３で、Ｓｂ／Ｉｎのモル比が０．０３〜０．４であり、
インジウム塩及びスズ塩を含む水溶液にアルカリを添加し、次いでこの液に、アンチモン塩及び酸を含む水溶液を添加し、それによって生成した沈殿物を大気中で焼成して得られたものであることを特徴とするスズ・アンチモンドープ酸化インジウム粒子。
【請求項２】
前記粒子を用い、厚さが１μｍ以下で、含有量が３０〜８０重量％である膜を製造したとき、該膜における赤外線の透過率が、波長８００〜２０００ｎｍにわたって８０％以上であることを特徴とするスズ・アンチモンドープ酸化インジウム粒子を含む膜。
【請求項３】
前記膜の可視光の透過率が、波長４００〜８００ｎｍにわたって８５％以上である請求項２記載のスズ・アンチモンドープ酸化インジウム粒子を含む膜。
【請求項４】
インジウム塩及びスズ塩を含む水溶液にアルカリを添加し、次いでこの液に、アンチモン塩及び酸を含む水溶液を添加し、それによって生成した沈殿物を大気中、３００〜７００℃で０．５〜３時間焼成することを特徴とするスズ・アンチモンドープ酸化インジウム粒子の製造方法。
【発明の詳細な説明】
【技術分野】
【０００１】
本発明は、スズ及びアンチモンがドープされた酸化インジウム粒子及びその製造方法に関する。本発明の酸化インジウム粒子は、例えば太陽電池用の透明電極の形成に好適に用いられる。
【背景技術】
【０００２】
本出願人は先に、ドーパントとして酸化スズを含む酸化インジウム系粉末と、ドーパントとして酸化アンチモンを含む酸化スズ系粉末との混合物を焼成して得られる複合導電性粉末、及びこの複合導電性粉末を用いて形成された膜を提案した（特許文献１参照）。この複合導電性粉末から形成された膜は高透明性を有し、かつ導電性に優れているという利点を有する。また材料コストの高いインジウムの含量を低減させることができ、塗布法で用いても高透明性と高導電性とを両立させ得るという利点も有する。
【０００３】
ところで近年、化石燃料の燃焼に起因する大気中の二酸化炭素の濃度上昇の問題から、化石燃料の代替エネルギー源が種々検討されている。そのような代替エネルギー源の一つして、太陽電池を用いた発電がさかんに研究されている。太陽電池には透明電極が使用されているところ、該透明電極の透明性が太陽電池の発電効率に影響を及ぼす。発電効率を一層高めるためには、透明電極は、可視光に対する透明性のみならず、赤外光に対する透明性も高いことが有利である。上述した複合導電性粉末を用いて形成された透明電極は、可視光の波長領域においては高透明性を有するものの、赤外光の吸収率が高く赤外光の波長領域における透明性を高めることが容易ではなかった。
【先行技術文献】
【特許文献】
【０００４】
【特許文献１】特開平７−３３５０３１号公報
【発明の開示】
【発明が解決しようとする課題】
【０００５】
本発明の目的は、前述した従来技術の酸化インジウム系粒子よりも、導電膜に形成したときの性能が一層向上した酸化インジウム系粒子及びその製造方法を提供することにある。
【課題を解決するための手段】
【０００６】
本発明は、Ｓｎ／Ｉｎのモル比が０．１〜０．３で、Ｓｂ／Ｉｎのモル比が０．０３〜０．４であり、
インジウム塩及びスズ塩を含む水溶液にアルカリを添加し、次いでこの液に、アンチモン塩及び酸を含む水溶液を添加し、それによって生成した沈殿物を大気中で焼成して得られたものであることを特徴とするスズ・アンチモンドープ酸化インジウム粒子を提供するものである。
【０００７】
また本発明は、インジウム塩及びスズ塩を含む水溶液にアルカリを添加し、次いでこの液に、アンチモン塩及び酸を含む水溶液を添加し、それによって生成した沈殿物を大気中、３００〜７００℃で０．５〜３時間焼成することを特徴とするスズ・アンチモンドープ酸化インジウム粒子の製造方法を提供するものである。
【発明の効果】
【０００８】
本発明のスズ・アンチモンドープ酸化インジウム粒子によれば、これを用いて導電膜を形成すると、その導電膜は高い導電性を示しつつ、可視光の波長領域のみならず、赤外光の波長領域において高透明性を示すものとなる。
【図面の簡単な説明】
【０００９】
【図１】図１は、実施例１で得られたスズ・アンチモンドープ酸化インジウム粒子の透過型電子顕微鏡像である。
【図２】図２は、実施例及び比較例で得られた酸化インジウム系粒子の可視光及び赤外光の波長領域での透過率を示すグラフである。
【発明を実施するための形態】
【００１０】
以下本発明を、その好ましい実施形態に基づき説明する。本発明のスズ・アンチモンドープ酸化インジウム粒子（以下「ＡＩＴＯ粒子」とも言う。）は、酸化インジウム（Ｉｎ2Ｏ3）にスズ及びアンチモンがドープされてなるものである。本発明のＡＩＴＯ粒子は、これを原料として塗膜を形成した場合、該塗膜の透明性及び導電性が高いことによって特徴付けられる。特に可視光の波長領域のみならず赤外光の波長領域においても透明性が高いことによって特徴付けられる。
【００１１】
前記の特徴が発現するメカニズムについては未だ検討の余地があるところ、本発明者らの検討の結果、前記の特徴を有するＡＩＴＯは、インジウム塩、スズ塩及びアンチモン塩を含む水溶液にアルカリを添加して生成した沈殿物を大気中、３００〜７００℃で０．５〜３時間焼成するプロセスによって得られることが判明した。このプロセスにおいて重要な点は、焼成を大気中で行う点にある。従来、透明導電膜を形成するために用いられる酸化インジウム系粒子の製造においては、インジウムを含む水酸化物やオキシ水酸化物を、水素等の還元雰囲気で焼成して酸化物となすことが常識的であった。高温還元雰囲気で焼成することで、酸化物から酸素を強制的に引き抜き、導電性を発現させる酸素欠損を生じさせるためである。これに対して、本発明者らは意外にも、大気中での焼成、換言すれば酸化性雰囲気での焼成によって、可視光の波長領域のみならず赤外光の波長領域においても透明性が高い導電膜を形成し得る酸化インジウム系粒子を得ることができることを知見したものである。
【００１２】
可視光の波長領域のみならず赤外光の波長領域においても透明性が高い導電膜を得るためには、ＡＩＴＯ粒子において、Ｓｎ／Ｉｎのモル比が０．１〜０．３、好ましくは０．１５〜０．２に設定されている必要がある。Ｓｎ／Ｉｎのモル比が０．１未満の場合には、高い透明性は得られるが、導電性が低下する。一方、Ｓｎ／Ｉｎのモル比が０．３を超えると、透明性及び導電性ともに低下する。ＡＩＴＯ粒子におけるＳｎ／Ｉｎのモル比は、例えば、ＡＩＴＯ粒子を鉱酸に溶解し、その溶液中のスズとインジウムの含有量をＩＣＰ分析法によって測定し、その量から算出することができる。
【００１３】
Ｓｎ／Ｉｎのモル比が前記の範囲内であることに加え、ＡＩＴＯ粒子においては、Ｓｂ／Ｉｎのモル比が０．０３〜０．４、好ましくは０．０５〜０．２に設定されている必要がある。Ｓｂ／Ｉｎのモル比が０．０３未満の場合には、赤外領域での透明性は高いが分散性が低下する。一方、Ｓｂ／Ｉｎのモル比が０．４を超えると導電性が悪化してしまう。Ｓｂ／Ｉｎのモル比は、Ｓｎ／Ｉｎのモル比と同様の方法で測定することができる。
【００１４】
Ｓｎ／Ｉｎのモル比及びＳｂ／Ｉｎのモル比に加え、ＡＩＴＯ粒子においては、Ｓｂ／Ｓｎのモル比が０．１〜２、特に０．２〜１．５であることが、赤外領域での透明性が高く、かつ分散性が良好となる点から好ましい。Ｓｂ／Ｓｎのモル比は、Ｓｎ／Ｉｎのモル比と同様の方法で測定することができる。
【００１５】
上述のＳｎ／Ｉｎモル比及びＳｂ／Ｉｎモル比を有するＡＩＴＯ粒子は、例えば後述する製造方法を採用することによって得ることができる。
【００１６】
本発明においてアンチモンを酸化インジウムにドープする理由は、それによって得られるＡＩＴＯ粒子の分散性が向上するからである。酸化インジウムに錫をドープしただけでは十分な分散性が図れず、膜を形成したときのヘイズを十分に低下させることができない（後述する実施例１及び比較例２参照）。
【００１７】
本発明のＡＩＴＯ粒子は、その粒径が、動的光散乱法による測定で、５〜５０ｎｍ、特に１０〜３０ｎｍであることが好ましい。粒径がこの範囲内であることによって、粒子の分散性が良好であり、かつ導電膜の透明性が良好になるという有利な効果が奏される。
【００１８】
ＡＩＴＯ粒子の形状に特に制限はない。例えば球状、アメーバー状等の形状のＡＩＴＯ粒子を用いることができる。ＡＩＴＯ粒子の形状は、後述するＡＩＴＯ粒子の製造方法において、各成分の濃度や反応時の温度等を適切に制御することによってコントロールすることができる。
【００１９】
本発明のＡＩＴＯ粒子は、好適には次の方法で製造される。インジウム源としては、例えば硝酸インジウム、塩化インジウム、硫酸インジウムのような水溶性インジウム化合物等のインジウム塩を用いることが好ましい。スズ源としては、例えば塩化第一スズ、塩化第二スズ、臭化スズ、硝酸スズ、酢酸スズ、硫酸スズのような水溶性スズ化合物等のスズ塩を用いることが好ましい。アンチモン源としては、例えば三塩化アンチモンのような水溶性アンチモン化合物等のアンチモン塩を用いることが好ましい。これらの各化合物は１種又は２種以上を組み合わせて用いることができる。
【００２０】
前記の水溶性インジウム化合物と水溶性スズ化合物を水に溶解して水溶液となす。水溶液中におけるインジウムイオンの濃度は０．０５〜０．３ｍｏｌ／Ｌ、特に０．１〜０．２５ｍｏｌ／Ｌに設定することが好ましい。一方、スズイオンの濃度は０．００５〜０．０２ｍｏｌ／Ｌ、特に０．０１〜０．０１５ｍｏｌ／Ｌに設定することが好ましい。また、インジウムイオン及びスズイオンの濃度がこの範囲内であることを条件として、混合水溶液中におけるスズイオン／インジウムイオンのモル比は、０．１〜０．３、特に０．１〜０．２であることが、目的とするＡＩＴＯ粒子におけるＳｎ／Ｉｎのモル比を上述した範囲内に容易に設定し得る点から好ましい。
【００２１】
次に、インジウム及びスズを含む水溶液に、アルカリ（塩基）を添加してインジウム及びスズの中和反応を行う。アルカリとしては、例えばアンモニアや、水酸化ナトリウム等のアルカリ金属の水酸化物を用いることができる。これらのアルカリは水溶液の状態で添加することが好ましい。アルカリの添加は、一括添加でも逐次添加でもよい。インジウム及びスズの中和反応を均一に行う観点からは、所定の時間にわたって逐次添加することが好ましい。添加の間、インジウム及びスズを含む水溶液のｐＨが２〜７、特に３〜５の範囲内に維持されるように、アルカリを添加することが好ましい。アルカリの添加の間、水溶液は常温のままでもよく、あるいは加熱によって所定温度に維持しておいてもよい。
【００２２】
アルカリの添加が完了したら、次にアンチモン化合物の水溶液を、インジウム及びスズを含む液に添加する。それに先立ち、インジウム及びスズを含む液を所定温度に加熱することが好ましい。この理由は、これらの元素を粒子の内部に取り込みやすくするためである。加熱温度は３０〜７０℃、特に４０〜５５℃とすることが好ましい。
【００２３】
アンチモン化合物の水溶液には、塩酸等の鉱酸を添加して該水溶液のｐＨを酸性側に設定することが好ましい。この理由はアンチモンの加水分解を防止するためである。好ましいｐＨの範囲は０．１〜２であり、更に好ましい範囲は０．５〜１である。
【００２４】
アンチモン化合物の添加量は、液中に含まれているインジウムの量に対して、モル比で、アンチモン／インジウム＝０．０３〜０．４、特に０．１〜０．２となるような量とすることが好ましい。また、液中に含まれているスズの量に対して、モル比で、アンチモン／スズ＝０．１〜２、特に０．２〜１．５となるような量とすることが好ましい。アンチモン化合物の添加量をこのようにすることで、目的とする組成を有するＡＩＴＯ粒子を容易に得ることができる。
【００２５】
インジウム及びスズを含む液へのアンチモンの水溶液の添加は一括添加でもよく、あるいは逐次添加でもよい。反応を均一に行う観点からは、所定の時間にわたって逐次添加することが好ましい。アンチモンの水溶液の添加の間、インジウム及びスズを含む液は、先に述べた加熱温度に維持しておくことが好ましい。
【００２６】
以上の操作によって液中に、インジウム、スズ及びアンチモンを含む沈殿物が生成する。この沈殿物の生成が安定するまで、液をエージングすることが好ましい。エージングは例えば常温下に０．５〜５時間程度行えばよい。
【００２７】
生成した沈殿物は、主として、インジウム、スズ及びアンチモンを含む水酸化物若しくはオキシ水酸化物又はそれらの混合物であると考えられる。この沈殿物のＴＥＭ観察による粒径は、５〜５０ｎｍ、特に１０〜３０ｎｍであることが好ましい。粒径の制御は、例えば上述したアルカリの添加速度、アルカリが添加されたインジウム、スズ及びアンチモンを含む液のｐＨ等によって達成される。
【００２８】
生成した沈殿物は、濾別及び洗浄される。洗浄には水又はデカン等の有機溶媒を用い、その導電率が好ましくは５００μＳ、更に好ましくは３００μＳ以下となるまで洗浄を行い、不純物を除去することが好ましい。洗浄が完了したら、凍結乾燥機等の非加熱の水分除去手段によって、沈殿物に含まれている水分を除去する。
【００２９】
水分が除去された沈殿物は、焼成工程に付される。焼成に付す前の沈殿物を粉砕して、所望の粒径に整えてもよい。粉砕には例えばフォースミル、ピンミルを用いることができる。沈殿物を粉砕した後に焼成を行う。本製造方法は、この焼成工程に特徴の一つを有するものである。具体的には、焼成工程を大気中のみで行う。これに対して、これまで知られている導電性酸化インジウム系粒子の製造方法においては、焼成工程は、還元雰囲気中のみで行われるか、又は還元雰囲気中と大気中を組み合わせて行われるかが通常であった。大気焼成のみを行うことで、可視光の波長領域のみならず赤外光の波長領域においても透明性が高い導電膜を形成し得る酸化インジウム系粒子を得ることができる。
【００３０】
大気焼成の条件は、温度を３００〜７００℃、好ましくは４５０〜６５０℃に設定する。焼成温度が３００℃に満たないと、十分に焼成が進行せず、目的とするＡＩＴＯ粒子を得ることができない。一方、焼成温度が７００℃を超えると、粒子間の焼結が過度に進行して、分散性が悪化することがある。焼成時間は、焼成温度が前記の範囲内であることを条件として、０．５〜３時間、好ましくは１〜２．５時間に設定する。焼成時間が０．５時間に満たないと、焼成温度を高めに設定したとしても、十分に焼成が進行せず、目的とするＡＩＴＯ粒子を得ることができない。焼成は、焼成炉内で静置状態を行うことができる。
【００３１】
このようにして目的とするＡＩＴＯ粒子が得られる。得られたＡＩＴＯ粒子は常法に従い、所望の粒径に粉砕してもよい。
【００３２】
このようにして得られたＡＩＴＯ粒子は、これを用い、厚さが１μｍ以下であり、含有量が３０〜８０重量％である膜を製造したときに、該膜における可視光の透過率が、波長４００〜８００ｎｍにわたって８５％以上、特に９０％以上という高透過性を示す。これに加えて、該膜は、赤外線の透過率が、波長８００〜２０００ｎｍにわたって８０％以上、特に８５％以上という高透過性を示す。
【００３３】
前記の膜の調製方法は次のとおりである。すなわち、ＡＩＴＯ粒子とエチレングリコール等の分散媒とを混合し、メディアミル等を用いて分散処理を行い、分散液を得る。該分散液とＺｒ系カップリング剤等のカップリング剤とを混合し、混合分散液を得る。そして、該混合分散液をガラス等の基板上に塗布して塗膜を形成し、該塗膜を乾燥させることで、前記の膜を調製する。
【００３４】
本発明のＡＩＴＯ粒子は、これまで説明したとおり、可視光の波長領域のみならず赤外光の波長領域においても透明性が高い導電膜を形成し得るものなので、この特徴を活かして、例えば、太陽電池用の透明電極として好適に用いられる。
【実施例】
【００３５】
以下、実施例により本発明を更に詳細に説明する。しかしながら本発明の範囲は、かかる実施例に制限されない。特に断らない限り、「％」は「重量％」を意味する。
【００３６】
〔実施例１〕
硝酸インジウム水溶液（３１０ｇ／Ｌ）９０３．２ｍｌと、３５％塩化第二スズ水溶液１８６．１ｇを混合し、更に純水を加えて全量で１４Ｌにした。この溶液に８％アンモニア水１．７Ｌを常温で６０分かけて添加した（この液を、以下、「インジウム・スズ混合水溶液」という）。この間の液のｐＨは３．８であった。アンモニア水の添加終了後、液温を５０℃に上げた。この液温を保持しつつ、３３％三塩化アンチモン水溶液８４．５ｇに３６％ＨＣｌ水溶液３０ｍｌを加え純水で全量を２５０ｍｌに調整した液を、ｐＨを４に保ちながら６０分かけて添加した。添加終了後、５０℃で１時間エージングを行った。このようにして得られたスラリーについて、デカンリパルプ洗浄を行った。リパルプ洗浄は、液の導電率が３００μＳになるまで繰り返した。洗浄後のスラリーを凍結乾燥機によって脱水処理を行った。この処理によって得られた乾燥粉を、フォースミルを用いて粉砕した後、焼成炉中で、大気雰囲気下に６５０℃で１時間静置焼成した。このようにして得られたＡＩＴＯ粒子を、ビーズミルを用いて粉砕した。得られたＡＩＴＯ粒子の粒径を、動的光散乱法（マイクロトラックＵＰＡ）で測定したところ、２０ｎｍであった。また、ＴＥＭ観察による粒子の形状はアメーバー状であった。そのＴＥＭ像を図１に示す
【００３７】
〔実施例２〕
硝酸インジウム水溶液（３１０ｇ／Ｌ）９０３．２ｍｌと、３５％塩化第二スズ水溶液２３２．６ｇを混合し、更に純水を加えて全量で１４Ｌにした。この溶液に８％アンモニア水１．８Ｌを常温で６０分かけて添加した。この間の液のｐＨは３．６であった。その後は、実施例１と同様の操作を行い、ＡＩＴＯ粒子を得た。この粒子の粒径及び形状を実施例１と同様に測定・観察したところ、１５ｎｍのアメーバー状であった。
【００３８】
〔実施例３〕
３３％三塩化アンチモン水溶液３３８．０ｇに３６％ＨＣｌ水溶液１２０ｍｌを加え純水で全量を１０００ｍｌに調整した液を、実施例１で用いたインジウム・スズ混合水溶液と同様の水溶液に、ｐＨを４に保ちながら６０分かけて添加した。その後は、実施例１と同様の操作を行い、ＡＩＴＯ粒子を得た。この粒子の粒径及び形状を実施例１と同様に測定・観察したところ、２０ｎｍのアメーバー状であった。
【００３９】
〔比較例１〕
本比較例では、ＡＩＴＯ粒子を、還元焼成によって製造した。実施例１において、焼成条件として、大気雰囲気に代えて、１体積％の水素を含む窒素雰囲気を採用し、かつ４５０℃で１時間焼成した以外は実施例１と同様にしてＡＩＴＯ粒子を得た。この粒子の粒径及び形状を実施例１と同様に測定・観察したところ、２５ｎｍのアメーバー状であった。
【００４０】
〔比較例２〕
本比較例では、スズドープ酸化インジウム（ＩＴＯ）粒子を、大気焼成によって製造した。硝酸インジウム水溶液（３１０ｇ／Ｌ）４５１．６ｍｌと、３５％塩化第二スズ水溶液９３．１ｇを混合し、更に純水を加えて全量で１４Ｌにした。この溶液に８％アンモニア水０．８Ｌを常温で３０分かけて添加した。この間の液のｐＨは３．８であった。アンモニア水の添加終了後、常温で１時間エージングを行った。このようにして得られたスラリーについて、デカンリパルプ洗浄を行った。リパルプ洗浄は、液の導電率が３００μＳになるまで繰り返した。洗浄後のスラリーを凍結乾燥機によって脱水処理を行った。この処理によって得られた乾燥粉を、フォースミルを用いて粉砕した後、焼成炉中で、大気雰囲気下に６５０℃で１時間静置焼成した。このようにして得られたＩＴＯ粒子を、ビーズミルを用いて粉砕した。得られたＩＴＯ粒子の粒径及び形状を実施例１と同様に測定・観察したところ、１５ｎｍのアメーバー状であった。
【００４１】
〔比較例３〕
本比較例では、スズドープ酸化インジウム（ＩＴＯ）粒子を、還元焼成によって製造した。比較例２において、焼成条件として、大気雰囲気に代えて、１体積％の水素を含む窒素雰囲気を採用し、かつ４５０℃で１時間焼成した以外は比較例２と同様にしてＩＴＯ粒子を得た。この粒子の粒径及び形状を実施例１と同様に測定・観察したところ、２０ｎｍのアメーバー状であった。
【００４２】
〔評価〕
実施例及び比較例で得られた粒子について、上述した方法でＳｎ／Ｉｎのモル比及びＳｂ／Ｉｎのモル比を測定した。また、以下の方法で製膜を行い、その膜の可視光及び赤外光の透過率を以下の方法で測定した。その結果を図１に示す。また、膜の表面抵抗及びヘイズを以下の方法で測定した。それらの結果を表１に示す。
【００４３】
〔膜の可視光及び赤外光の透過率〕
容積１００ｍｌのポリエチレン製ボトルに、ＡＩＴＯ粒子又はＩＴＯ粒子１０ｇとエチレングリコール４０ｇとを入れた。更に、ジルコニアビーズ（Φ０．１ｍｍ）３００ｇを入れ、ペイントシェイカーを用いて３時間分散処理を行った。得られた分散液を、加圧濾過器を使用して、０．２μｍのメンブランフィルターを通過させた。得られたスラリー１ｇとＺｒ系カップリング剤（ＺＢ−１２５）０．２ｇを、自転・公転ミキサー（シンキー社製の「あわとり錬太郎」）を用いて６０秒間混合しインクを得た。このインクを、スピンコーター（ミカサ社製ＩＨ−Ｄ７）を用いてガラス基盤（ＯＡ−１０）に塗布し成膜を行った。この膜を１２０℃の乾燥機中で１時間乾燥させて、導電性薄膜を得た。この薄膜の膜厚を電子顕微鏡で観察したところ０．４μｍであった。この薄膜を日本電色工業社の光線透過率測定装置ＮＤＨ−１００１ＤＰを用いて全光線透過率を測定した。
【００４４】
〔膜の表面抵抗〕
前記の透過率を測定した膜について、四探針抵抗測定機（三菱化学製ロレスタＧＰ）を用いて表面抵抗を測定した。
【００４５】
〔膜のヘイズ〕
前記の透過率を測定した膜について、ヘイズメーター（日本電色工業株式会社製 濁度計ＮＤＨ２０００）を用いて、そのヘイズ（曇り）を測定した。
【００４６】
【表１】
2012036060.tif 000002
【００４７】
表１に示す結果から明らかなように、実施例１ないし３で得られたＡＩＴＯ粒子を用いて得られた膜は、低抵抗及び低ヘイズを有しつつ、可視光から赤外光の波長領域にわたって透明性が高いことが判る。これに対して還元焼成によって得られたＡＩＴＯ粒子及びＩＴＯ粒子（比較例１及び３）は、赤外光の波長領域で大きな吸収が観察されることが判る。また、大気焼成は行ったものの、アンチモンを含んでいない比較例２のＩＴＯ粒子は、可視光から赤外光の波長領域にわたって透明性が高いものであるが、分散性が高くないことに起因して、ヘイズが高くなってしまうことが判る。
【図２】
2012036060.tif 000003
【図１】
2012036060.tif 000004